(57)【要約】【目的】防虫・防カビ・殺菌効果を備え、有害物質を分解浄化でき、マイナスイオンを発生させることができるとともに、洗濯や振動などの刺激を与えてもこれらの諸機能が低下せず、使用者の触感・美観・機能実感などを損なわない布地及び当該布地を材料の一部として利用する繊維製品を提供する。【構成】繊維製品Ａは、合成樹脂フィルムの一面に金属層を蒸着し、前記金属層が蒸着された合成樹脂フィルム同士を前記金属層が内側になるように互いに接着してサンドイッチ状構造体を製造し、前記サンドイッチ状構造体を糸状に切断して形成してなる第１の積層糸１と、前記第１の積層糸の金属層を構成する金属と電位差を有する金属からなる金属層を備え、前記第１の積層糸１と同様の方法で形成してなる第２の積層糸２とを原糸の一部として含む布地を材料の一部に使用している。【選択図】　　　　図１
2004115942.tif 000002
【特許請求の範囲】
【請求項１】
合成樹脂フィルムの一面に金属層を蒸着し、前記金属層が蒸着された合成樹脂フィルム同士を前記金属層が内側になるように互いに接着してサンドイッチ状構造体を製造し、前記サンドイッチ状構造体を糸状に切断して形成してなる第１の積層糸と、
前記第１の積層糸の金属層を構成する金属と電位差を有する金属からなる金属層を合成樹脂フィルムの一面に蒸着し、前記金属層が蒸着された合成樹脂フィルム同士を、前記金属層が内側になるように互いに接着してサンドイッチ状構造体を製造し、前記サンドイッチ状構造体を糸状に切断して形成してなる第２の積層糸とを原糸の一部として含むことを特徴とする布地。
【請求項２】
前記第１の積層糸と第２の積層糸が、互い違いに配置されていることを特徴とする請求項１に記載の布地。
【請求項３】
合成樹脂フィルムの一面に金属層を蒸着し、前記金属層が蒸着された合成樹脂フィルム同士を前記金属層が内側になるように互いに接着してサンドイッチ状構造体を製造し、前記サンドイッチ状構造体を粉砕して形成された第１の積層体と、
前記第１の積層体の金属層を構成する金属と電位差を有する金属からなる金属層を合成樹脂フィルムの一面に蒸着し、前記金属層が蒸着された合成樹脂フィルム同士を前記金属層が内側になるように互いに接着してサンドイッチ状構造体を製造し、前記サンドイッチ状構造体を粉砕して形成された第２の積層体とが原糸に付着してることを特徴とする布地。
【請求項４】
請求項１、請求項２、請求項３のいずれかに記載の布地を材料の一部に使用していることを特徴とする繊維製品。
【発明の詳細な説明】
【０００１】
【産業上の利用分野】
この発明は、安全、かつ半永久的な防虫・防カビ・殺菌効果を備え、有害物質を分解浄化できるとともに、マイナスイオンを発生させることができる布地及び当該布地を素材とする繊維製品に関する。
【０００２】
【従来の技術】
従来から、防虫・防カビ・殺菌効果を備えた繊維製品として、例えば、特定の有効成分を原料繊維の製造の際に練り込んだ繊維製品や、これらの有効成分を染色加工工程で付着させた繊維製品が開発され、利用されている。
【０００３】
また、合成樹脂フィルムの間に抗菌性金属を挟んだサンドイッチ状構造体から作られる積層糸や積層体を利用した繊維製品（例えば、特許文献１，２、３参照。）が開発され、利用されている。
【０００４】
さらに、電位差を生じる複数の金属を合成樹脂フィルムの間に挟んだサンドイッチ状構造体をから作られる積層糸や積層体を利用した繊維製品（例えば、特願２００２−１３０９４６号明細書を参照。）も開発されている。
【０００５】
ところで、マイナスイオンには、人をリラックスさせる効果があると考えられており、マイナスイオンを発生させる木炭やトルマリンの粉砕微粉を付着・混入・塗布した繊維製品も従来から開発され利用されている（例えば、特許文献４参照。）。
【０００６】
【特許文献１】
特開２００１−４９５４１号公報
【特許文献２】
国際公開第０１／９８５６７号パンフレット
【特許文献３】
国際公開第０１／８３８８０号パンフレット
【特許文献４】
特開２０００−７３２５４号公報
【０００７】
【発明が解決しようとする課題】
しかし、これらの繊維製品には次に掲げるような問題点があった。
まず、積層糸や積層体を利用した繊維製品は、細菌、ウイルス、及び白癬菌などの一部のカビには有効ではあるが、生命力の強い黒こうじカビ・赤カビ・青カビへの完全な増殖抑制は期待できず、ダニ・のみ・昆虫の忌避効果や大型菌類・プランクトンの増殖抑制も期待できないとの問題点があった。
【０００８】
また、電位差を生じる複数の金属を含む積層糸や積層体には、複数の金属を蒸着させるために、製造コストがかかるとの問題点があった。
【０００９】
さらに、木炭やトルマリンを利用した繊維製品は、木炭やトルマリンなどが洗濯等の外部刺激によって脱落するため、その機能を長期間にわたって持続できないとの問題点があった。
【００１０】
加えて、防虫・防カビ・殺菌効果とマイナスイオン発生能力とを併せて持つ繊維製品は今まで開発されていなかった。
【００１１】
そこで、この発明は、防虫・防カビ・殺菌効果を備え、有害物質を分解浄化でき、マイナスイオンを発生させることができるとともに、洗濯や振動などの刺激を与えてもこれらの諸機能が低下せず、使用者の触感・美観・機能実感などを損なわない布地及び当該布地を材料の一部として利用する繊維製品を提供することを目的とする。
【００１２】
【課題を解決するための手段】
すなわち、この発明にかかる第１の布地は、合成樹脂フィルムの一面に金属層を蒸着し、金属層が蒸着された合成樹脂フィルム同士を金属層が内側になるように互いに接着してサンドイッチ状構造体を製造し、サンドイッチ状構造体を糸状に切断して形成してなる第１の積層糸と、第１の積層糸の金属層を構成する金属と電位差を有する金属からなる金属層を合成樹脂フィルムの一面に蒸着し、金属層が蒸着された合成樹脂フィルム同士を、金属層が内側になるように互いに接着してサンドイッチ状構造体を製造し、サンドイッチ状構造体を糸状に切断して形成してなる第２の積層糸とを原糸の一部として含むことを特徴とする。
【００１３】
また、この発明にかかる第２の布地は、第１の積層糸と第２の積層糸が、互い違いに配置されていることを特徴とする。
【００１４】
また、この発明にかかる第３の布地は、合成樹脂フィルムの一面に金属層を蒸着し、金属層が蒸着された合成樹脂フィルム同士を金属層が内側になるように互いに接着してサンドイッチ状構造体を製造し、サンドイッチ状構造体を粉砕して形成された第１の積層体と、第１の積層体の金属層を構成する金属と電位差を有する金属からなる金属層を合成樹脂フィルムの一面に蒸着し、金属層が蒸着された合成樹脂フィルム同士を金属層が内側になるように互いに接着してサンドイッチ状構造体を製造し、サンドイッチ状構造体を粉砕して形成された第２の積層体とが原糸に付着してることを特徴とする。
【００１５】
さらに、この発明にかかる繊維製品は、前記の布地を材料の一部に使用していることを特徴とする。
【００１６】
このように、この発明にかかる布地及び繊維製品は、種類の異なる金属を含む積層糸又は積層体間に電位差が生じることにより、すなわち、いわゆる電池の仕組みにより、微弱電流が流れるれて抗菌作用が生じる。
【００１７】
また、金属層が合成樹脂フィルムによって保護されていること、及び露出面が擦られることから、積層糸及び積層体を構成要素とする布地及び繊維製品を繰り返し洗濯したり、これらに漂白剤を使用しても、防虫・防カビ・殺菌効果やマイナスイオン発生効果が低下したり、金属層が黒化して積層糸、積層体及びこれらを構成要素とする布地及び繊維製品の外観が悪化することもない。
【００１８】
【発明の実施の形態】
以下この発明の実施の形態について、図面を用いて説明する。
【００１９】
まず、図１はこの発明にかかる繊維製品の一つであるブラウス（繊維製品Ａ）の部分拡大図である。この図に示すように、製品１は、第１の撚糸１、第２の撚糸２、糸３を、第１の撚糸１／糸３／第２の撚糸２／糸３／第１の撚糸１／糸３／第２の撚糸２・・、の順序で一定配列で平織りした布地からなる。なお、第１の撚糸１と第２の撚糸２の間隔は、約２〜２０ｍｍであるが、抗菌性と製品価格との折り合いから、約３〜６ｍｍが好ましい。
【００２０】
図２は、第１の撚糸１、及び第２の撚糸２の拡大図である。また、この図に示すように、第１の撚糸２及び第２の撚糸２は、後述する積層糸１１又は積層糸２１に、糸１２又は糸２２を１ｍに３００回程度撚って製造したものである。なお、糸３、糸１２、糸２２は天然又は合成繊維から製造された糸であり、互いに同種の糸であっても他種の糸であってもよい。
【００２１】
図３は、第１の積層糸１１又は第２の積層糸２１の拡大図であり、これら積層糸は、次のような手順により製造する。なお、以下に積層糸１１の場合について説明するが、後述する金属層の違いを除けば、積層糸１１と第２の積層糸２１との製造手順は同一であるので、積層糸２１の製造手順は、その部分を除いて説明を省略する。
【００２２】
まず、合成樹脂フィルム１１ａに、真空蒸着法やイオン蒸着法等により、金属を蒸着して金属層１１ｂとする。つぎに、金属層１１ｂが蒸着された合成樹脂フィルム１１ａ同士を、金属層１１ｂが内側になるように接着剤によって接着して、金属層１１ｂを合成樹脂フィルム１１ａで挟んだサンドイッチ状構造体を製造する。最後に、サンドイッチ状構造体を縦方向に切断すれば積層糸１１が完成する。なお、積層糸１１の幅は、経済性や膚触りなどを考慮すると、約１００〜５００μｍであるが、布地の風合い、細切り工程の作業し易さ、染色し易さなどから、１５０〜２５０μｍが好ましい。
【００２３】
ここで、合成樹脂フィルム１１ａとは、ポリエステル、ポリアミド、ポリオレフィン等から作られたフィルムであり、その厚さとしては、約４〜５０μｍであり、製品の柔軟性や染色し易さなどの点から、約９〜１２μｍが好ましい。
【００２４】
また、金属層１１ｂを構成する金属としては、アルミニウム、マグネシウム、鉄などの金属が考えられるが、金属層１１ｂと第２の積層糸の金属層２１ｂとの間に電位差が生じるのであれば、さまざまな種類の金属を使用してよい。なお、金属層１１ｂと金属層２１ｂの組み合わせとしては、アルミニウムと錫、マグネシウムと錫、錫と銀、鉄と銅、アルミニウムと金等の組み合わせを例示することができる。
【００２５】
また、接着剤としては、ポリウレタン系接着剤、ポリエステル系接着剤やアクリル系接着剤が考えられるが、繊維製品の安全性を考えると、低ホルマリン性のポリウレタン系やポリエステル系の接着剤が好ましい。
【００２６】
図４は、この発明にかかるフィルタ（繊維製品Ｂ）の部分拡大図であり、この図に示すように、繊維製品Ｂは、糸４からなる不織布の表面に約等量の積層体５及び積層体６を貼り付けたものである。なお、糸４は天然繊維又は合成繊維からなる糸である。また、不織布は熱可塑性を持たない布地であってもよいが、接着性の点から、熱可塑性の布地の方が好ましく、糸４も熱可塑性のものが好ましい。
【００２７】
図５は、積層体５及び積層体６の構造を模式的に示す図であり、この図に示すように、積層体５及び積層体６は、それぞれ合成樹脂フィルム５ａ又は６ａによって、金属層５ｂ又は６ｂを挟み込んだサンドイッチ状構造をしている。また、積層体５及び積層体６の一面には、それぞれ接着層５ｃ又は接着層６ｃが設けてある。
【００２８】
このような積層体５及び積層体６は、積層糸１１と同様の方法により、サンドイッチ状構造体を製造し、サンドイッチ状構造体の一面に、融点の低い合成樹脂をコーティング又は融点の低い合成樹脂からなるフィルムを接着し、縦横両方向に切断、粉砕することにより製造する。なお、積層体５及び積層体６の切断サイズとしては、一辺が０．１〜０．５ｍｍの略四角形が好ましい。また、接着層５ｃ及び接着層６ｃの厚さは、できるだけ薄いほうがよく、０．５〜２μｍ程度の厚さが最適である。さらに、合成樹脂フィルム５ａ及び６ａ、並びに金属層５ｂ及び６ｂを構成する材料の種類やその厚さ等は、積層糸１１及び積層糸１２を構成するものと同様のものである。
【００２９】
接着層５ｃ及び接着層６ｃは、合成樹脂フィルム５ａ及び６ａを構成する合成樹脂よりも、融点の低い合成樹脂によって構成されており、このような融点の低い合成樹脂としては、ポリプロピレン、ポリウレタン、アクリル、ポリエステル系が考えられるが、合成樹脂フィルム５ａ及び６ａよりも、融点が２０〜４０℃低いものであればよく、なかでもポリエステル系が好ましい。
【００３０】
このような積層体５及び積層体６は、具体的には、以下に示すような手順によって、不織布に付着させることができる。まず、水に適当な混合度になるように積層体５及び積層体６を混入し、偏平ノズルから不織布の表面に必要量を噴出して、均等に積層体５及び積層体６を仮装着させる。つぎに、不織布から残存水分を乾燥させたのち、熱プレスを加えれば、積層体５及び積層体６の接着層５ｃ及び接着層６ｃが融解して接着剤となり、積層体５及び積層体６が不織布に貼りつけられる。そして、不織布に貼り付けられなかった積層体５及び積層体６はバキュームなどによって回収される。
【００３１】
なお、同様の布地は、不織布の必要部位に接着剤を塗布し、接着層５ｃ又は接着層６ｃのない積層体を不織布に振り掛けて全面を覆い隠したのち、上から接着層５ｃ又は接着層６ｃのない積層体を熱プレスにより加熱圧着し、積層体５及び積層体６をバキュームなどにより吸い取って製造することもできる。しかし、積層体の断面をできるだけ多く露出させ、積層体の布からの滑落をできるだけ防ぎ、装着加工方法を簡便にするためには、積層体５及び積層体６を使用する上記の方法の方が、より好ましい。
【００３２】
このようにして構成された製品Ａ及び製品Ｂにおいては、これらの製品に含まれる水分を介して、積層糸１１と積層糸２１との間、または積層体５と積層体６の間に電位差が生じ、当該電位差による微弱電流により抗菌効果が生じる。また、金属層１１ｂ、２１ｂ、５ｂ、６ｂの側面は外部に露出しているため、酸化・塩化するものの、隣接する繊維と互いにこすれあって、当該酸化部分は取れてしまうこともあるし、取れなくても肉眼では見えない。また、金属層１１ｂ、２１ｂ、５ｂ、６ｂの側面以外の部分は、合成樹脂フィルム１１ａ、２１ａ、５ａ又は６ａによって保護されているため、酸化・塩化しない。そのため、繰り返し洗濯を行ったり漂白剤を使用しても、防虫・防カビ・殺菌効果やマイナスイオン発生効果が低下することはない。
【００３３】
次に、この発明に係る繊維製品を製造して各種試験を行い、この発明をさらに詳細に説明する。
【００３４】
（１）積層糸の製造
厚さ１２μｍのポリエステルフィルム（東レ製）にアルミニウムを真空蒸着法により、厚さ５０ｎｍの金属層を蒸着した。つぎに、ポリエステル系接着剤によって、金属層が蒸着されたポリエステルフィルム同士をその金属層が内側になるように接着して、サンドイッチ状構造体を製造した。最後に、サンドイッチ状構造体を縦方向に幅１５０μｍに切断して第１の積層糸を製造した。また、アルミニウムを蒸着する代わりに、錫を蒸着することにより第２の積層糸を製造した。
【００３５】
（２）布地の製造
まず、（１）で製造した第１の積層糸と４０番手の綿糸とを１ｍにつき３００回の割合で撚り合わせ、第１の撚糸を製造した。なお、（１）で製造した第２の積層糸を使用して、上記と同様の方法で第２の撚糸を製造した。
【００３６】
つぎに、３０番手の綿糸を１インチ間に１００本となるように均等間隔で整経して自動織機の縦糸とした。そして、第１の撚糸、３０番手の綿糸、第２の撚糸が１インチ間に合計５０本となり、第１の撚糸と第２の撚糸との間隔が３ｍｍになるように、第１の撚糸、３０番手の綿糸、第２の撚糸、３０番手の綿糸、第１の撚糸、・・の順番で横糸として織り込んで平織りの布地を製造した。
【００３７】
（３）積層体の製造
（１）と同様の方法で製造したサンドイッチ状構造体の一面に、融点が１３０℃ポリエステル系樹脂を１μｍの厚さでコーティングし、コーティングしたサンドイッチ状構造体を０．１５ｍｍ×０．１５ｍｍに粉砕して第１及び第２の積層体を製造した。
【００３８】
（４）フィルタの製造
（３）で製造した第１及び第２の積層体を約等量となるように混ぜて水に拡散し、扁平口を持つノズルから、ポリエステル１００％、厚さ約８ｍｍ、重量約４５０ｇ／ｍ２のフェルト布地に、積層体の重量がフェルト布地の３％になるよう均等に噴射したのち、乾燥機にかけ、乾燥機の出口で１６０℃の表面温度を持つロールでプレスした。最後に、フエルト布地に付着しなかった積層体をバキュームで取り除き、フィルタを得た。
【００３９】
（５）抗菌性試験
（２）で製造した布地及び（４）で製造したフィルタをシェイクフラスコ法による抗菌テストに供した。その結果、（２）で製造した布地の減菌率は３１．３％であった。この評価方法では、ブランクとの比較で２６％以上の差があれば抗菌性を備えていると言えるので、（２）で製造した布地は、充分な抗菌性を備えていることが確認できた。
【００４０】
さて、通常の方法で製造された布地やフィルタはこのような機能を備えていないことから、これらの機能は（１）で製造された積層糸及び（３）で製造された積層体によるものであると考えられる。また、積層糸や積層体を構成する合成樹脂フィルム、アルミニウム、錫それ自体には、全く抗菌性がないにもかかわらず、この２種類の金属を含有する積層糸や積層体の併用により抗菌性が実現している。そのため、上記の抗菌作用は、テスト条件で与えられる水分の存在により積層糸間又は積層体間に導電状態が作られ、これらが含有する金属間に電位差が生じて、すなわち、いわゆる電池の仕組みが働いて、微弱電流が流れたことによると考えられる。
【００４１】
なお、この発明は上記の実施の形態及び製造例に限定されるものではなく、特許請求の範囲に記載された技術的範囲内で様々な変更を加えることともできる。
【００４２】
まず、上記実施の形態においては、繊維製品としてブラウス及びフィルタを例示したが、この他にも下着、肌着、靴下、各種シャツ、腹巻、寝間着などの衣類、シーツ、布団カバー、毛布、枕カバーなどの寝具、ふきん、タオルなどの日用品、カーテン、カーペット、壁紙、天井材、床材などの住宅資材などであってもよい。
【００４３】
また、上記実施の形態においては、繊維製品Ａ及びＢは、それぞれ平織と不織布からなる繊維製品であったが、この他にも、天竺織、綾織、朱子織、搦み織により製造された織物、または、トリコット、ラッシエル、ミラニーズ、横編、丸編等により製造された編物、さらには、カールマイヤー法等により製造された編織物であってもよい。
【００４４】
さらに、積層糸は、撚糸の材料にするほか、積層糸を芯に天然繊維や合成繊維のファイバーを鞘にしたいわゆるコアヤーンとしてもよい。また、金属層を構成するが金属の種類が異なる３種類以上の積層糸又は積層体を布地や繊維製品の構成要素として使用してもよい。
【００４５】
【発明の効果】
この発明にかかる布地及び繊維製品は、金属層を合成樹脂フィルムで挟んでなる積層糸及び積層体を複数種その構成要素として含んでいる。そして、これら積層糸及び積層体を構成する金属層は、電位差を生じる種類の異なる金属からできている。
【００４６】
そのため、種類の異なる金属を含む積層糸又は積層体間に電位差が生じて、すなわち、いわゆる電池の仕組みが働いて微弱電流が流れることにより、抗菌作用が生じる。
【００４７】
また、金属層が合成樹脂フィルムによって保護されていること、及び露出面が擦られることから、積層糸及び積層体を構成要素とする布地及び繊維製品を繰り返し洗濯したり、これらに漂白剤を使用しても、防虫・防カビ・殺菌効果やマイナスイオン発生効果が低下したり、金属層が黒化して積層糸、積層体及びこれらを構成要素とする布地及び繊維製品の外観が悪化することはない。
【図面の簡単な説明】
【図１】この発明に係る繊維製品の一例の部分拡大図である。
【図２】繊維製品の構成要素である撚糸の構成を示す図である。なお、（ａ）は第１の撚糸の構成を示す図であり、（ｂ）は第２の撚糸の構成を示す図である。
【図３】撚糸の構成要素である積層糸の構成を示す図である。なお、（ａ）は第１の積層糸の構成を示す図であり、（ｂ）は第２の積層糸の構成を示す図である。
【図４】この発明に係る繊維製品の他の例の部分拡大図である。
【図５】繊維製品の構成要素である積層体の構成を示す図である。なお、（ａ）は第１の積層体の構成を示す図であり、（ｂ）は第２の積層体の構成を示す図である。
【符号の説明】
１　　第１の撚糸
２　　第２の撚糸
３　　糸
４　　糸
５　　第１の積層体
６　　第２の積層体
１１　第１の積層糸
１２　第２の積層糸
Ａ　　繊維製品
Ｂ　　繊維製品
【図１】
2004115942.tif 000003
【図２】
2004115942.tif 000004
【図３】
2004115942.tif 000005
【図４】
2004115942.tif 000006
【図５】
2004115942.tif 000007